СПОСОБ ИЗГОТОВЛЕНИЯ ЗАГОТОВКИ ИЗ ЛАТУНИ БЕЗ ПРИМЕСИ СВИНЦА ИЛИ С НИЗКИМ СОДЕРЖАНИЕМ СВИНЦА И ЗАГОТОВКА, ИЗГОТОВЛЕННАЯ С ИСПОЛЬЗОВАНИЕМ ЭТОГО СПОСОБА

1. Способ получения заготовки из латуни, не содержащей свинец или с низким содержанием свинца, включающий следующие стадии:
осуществление механической обработки путем снятия стружки на полуобработанном изделии, изготовленном из латуни, не содержащей свинец или с низким содержанием свинца, с получением предварительно заданного количества стружки;
приготовление предварительно заданного количества порошкообразного графита, имеющего заданный средний размер частиц;
отделение частичек латуни, имеющих размер зерна меньший, чем заданный размер зерна в указанном количестве стружки;
смешивание частичек латуни с порошкообразным графитом с получением смеси латуни и графита;
нагрев смеси латуни и графита с получением нагретой смеси;
осуществление экструзии нагретой смеси с получением упомянутой заготовки из латуни, не содержащей свинец или с низким содержанием свинца.
2. Способ по п. 1, в котором измельчают предварительно заданное количество стружки, например, в дробилке, и отделяют частички латуни, имеющие размер меньше предварительно заданного размера, например, 0,5 мм.
3. Способ по пп. 1 или 2, в котором смесь содержит порошкообразный графит в интервале от 0,5 мас.% до 1 мас.%.
4. Способ по пп. 2 или 3, в котором смесь нагревают до температуры в интервале от 600°С до 780°С.
5. Способ по любому из пп. 1-4, в котором во время экструзии происходит процесс спекания.
6. Способ по любому из пп. 1-5, в котором осуществляют прямую экструзию.
7. Способ по любому из пп. 1-5, в котором осуществляют обратную экструзию.
8. Способ по любому из пп. 1-7, в котором указанная стружка представляет собой тонкую полоску из материала, распрямленную или спутанную.
9. Способ по любому из пп. 1-8, в котором
стадию механической обработки со снятием стружки осуществляют на удаленном предприятии;
предварительно заданное количество стружки транспортируют на основное предприятие;
стадии отделения частичек латуни и осуществления экструзии нагретой смеси осуществляют на упомянутом основном предприятии.
10. Заготовка из латуни, не содержащая свинец или с низким содержанием свинца, полученная способом по любому из пп. 1-9.
11. Способ получения заготовки из латуни, не содержащей свинец или с низким содержанием свинца, включающий следующие стадии:
обеспечение предварительно заданного количества стружки, полученной путем механической обработки со снятием стружки, осуществляемой на полуобработанном изделии, изготовленном из латуни, не содержащей свинец или с низким содержанием свинца;
обеспечение предварительно заданного количества порошкообразного графита, имеющего заданный средний размер частиц;
отделение частичек латуни, имеющих размер зерна меньший, чем заданный размер зерна в указанном количестве стружки;
смешивание частичек латуни с порошкообразным графитом с получением смеси латуни и графита;
нагревание смеси латуни и графита с получением нагретой смеси;
осуществление экструзии нагретой смеси с получением упомянутой заготовки из латуни, не содержащей свинец или с низким содержанием свинца.
12. Способ по п. 11 и в соответствии с любым из пп. 2-8.
13. Заготовка из латуни, не содержащей свинец или с низким содержанием свинца, полученная способом по любому из п. 11 или 12.